Patent ES-2942646-T3 (ES)
Title: Revestimiento antiadherente sin flúor y procedimiento para su producción
Inventor: BRAND JÖRG
IPC: B05D7/14
Filed: 2020-09-04
Granted: 2023-06-05
Abstract: Un revestimiento antiadherente para un artículo, en particular para un molde para hornear u otro hogar o utensilio, tiene al menos una capa base (G) horneada sobre una superficie (O) del artículo y una capa superior (D) horneada sobre la capa base. La capa base y la capa superior tienen cada una un espesor de capa de película seca de 1 a 25 μm, conteniendo la capa base del 10 al 100 % en peso, basado en el peso de la capa base horneada, de un termoplástico con una resistencia a la temperatura de superior a 200 °C, y donde la capa superior contiene un material termoplástico con una resistencia a la temperatura superior a 200 °C y, opcionalmente, una resina de silicona. Tanto la capa base como la capa superior están libres de compuestos alquílicos perfluorados y polifluorados. Por esto, que la capa superior tenga un contenido termoplástico de al menos el 30 % en peso, basado en el peso de la capa superior horneada, y al menos el 2,5 % en peso, basado en el peso de la capa superior horneada, de un aceite de silicona, nuevos recubrimientos antiadherentes sin flúor con buena adherencia al sustrato y muy buena termoformabilidad. En un método para aplicar el recubrimiento antiadherente, la capa base que se va a formar se aplica a la superficie del artículo como un barniz líquido y luego se seca a una temperatura de 250 a 440 °C, la capa superior se aplica luego como un barniz líquido para la capa base presecada y, finalmente, las capas se unen mediante un tratamiento térmico de 250 a 440 °C conectadas entre sí y con la superficie del objeto. basado en el peso de la capa superior horneada, y al menos 2,5 en peso. En un método para aplicar el revestimiento antiadherente, la capa base que se va a formar se aplica a la superficie del artículo como un barniz líquido y luego se seca a una temperatura de 250 a 440 °C. la capa superior se aplica luego como un barniz líquido a la capa base presecada y, finalmente, las capas se unen mediante un tratamiento térmico de 250 a 440 °C conectadas entre sí y con la superficie del objeto. basado en el peso de la capa superior horneada, y al menos 2,5 en peso. En un método para aplicar el recubrimiento antiadherente, la capa base que se va a formar se aplica a la superficie del artículo como un barniz líquido y luego se seca a una temperatura de 250 a 440 °C, la capa superior se aplica luego como un barniz líquido para la capa base presecada y, finalmente, las capas se unen mediante un tratamiento térmico de 250 a 440 °C conectadas entre sí y con la superficie del objeto. de un aceite de silicona se obtienen novedosos recubrimientos antiadherentes sin flúor con buena adherencia al sustrato y muy buenas propiedades de embutición profunda. En un método para aplicar el recubrimiento antiadherente, la capa base a formar se aplica a la superficie del artículo como un barniz líquido y luego se seca a 250 a 440 °C, la capa superior se aplica luego como un barniz líquido a la capa base presecada y finalmente las capas se unidos por tratamiento térmico de 250 a 440°C conectados entre sí y a la superficie del objeto. de un aceite de silicona se obtienen novedosos recubrimientos antiadherentes sin flúor con buena adherencia al sustrato y muy buenas propiedades de embutición profunda. En un método para aplicar el recubrimiento antiadherente, la capa base que se va a formar se aplica a la superficie del artículo como un barniz líquido y luego se seca a una temperatura de 250 a 440 °C, la capa superior se aplica luego como un barniz líquido para la capa base presecada y, finalmente, las capas se unen mediante un tratamiento térmico de 250 a 440 °C conectadas entre sí y con la superficie del objeto. la capa superior se aplica luego como un barniz líquido a la capa base presecada y, finalmente, las capas se unen mediante un tratamiento térmico de 250 a 440 °C conectadas entre sí y con la superficie del objeto. de un aceite de silicona se obtienen novedosos recubrimientos antiadherentes sin flúor con buena adherencia al sustrato y muy buenas propiedades de embutición profunda. En un método para aplicar el recubrimiento antiadherente, la capa base que se va a formar se aplica a la superficie del artículo como un barniz líquido y luego se seca a una temperatura de 250 a 440 °C, la capa superior se aplica luego como un barniz líquido para la capa base presecada y, finalmente, las capas se unen mediante un tratamiento térmico de 250 a 440 °C conectadas entre sí y con la superficie del objeto. la capa superior se aplica luego como un barniz líquido a la capa base presecada y, finalmente, las capas se unen mediante un tratamiento térmico de 250 a 440 °C conectadas entre sí y con la superficie del objeto. de un aceite de silicona se obtienen novedosos recubrimientos antiadherentes sin flúor con buena adherencia al sustrato y muy buenas propiedades de embutición profunda. En un método para aplicar el recubrimiento antiadherente, la capa base que se va a formar se aplica a la superficie del artículo como un barniz líquido y luego se seca a una temperatura de 250 a 440 °C, la capa superior se aplica luego como un barniz líquido para la capa base presecada y, finalmente, las capas se unen mediante un tratamiento térmico de 250 a 440 °C conectadas entre sí y con la superficie del objeto.  (Traducción automática con Google Translate, sin valor legal)